단계 ( 418 ) 에서 , 제 2 수직 합성 반강자성 층 ( 526 ) 이 제조 된다 . 제 2 수직 합성 반강자성 층 ( 526 ) 의 제조 ( 단계 ( 418 ) ) 는 논의 될 바 와 같이 다수 의 단계 들 을 포함 하 고 , 자기 터널 접합 ( 530 ) 의 기준층 ( 532 ) 의 제조 를 포함 한다 . 단계 ( 420 ) 에서 , Co 층 ( 514 ) 이 퇴적 된다 . 일 실시 예 에서 , Co 층 ( 514 ) 은 0 . 3 나노미터 의 두께 를 갖 는 박막 이 고 , 다른 실시 예 들 에서 , 0 . 1 내지 1 . 0 나노미터 의 두께 를 가질 수 있 다 . 그 후 , 단계 ( 420 ) 에서 , Co / Pt 다층 ( 516 ) 이 퇴적 된다 . 일 실시 예 에서 , Co / Pt 다층 ( 516 ) 은 0 . 6 나노미터 의 두께 를 갖 는 Co 의 박막 및 0 . 4 나노미터 의 두께 를 갖 는 Pt 의 박막 을 포함 한다 . 다른 실시 예 들 에서 , Co 의 박막 은 0 . 1 내지 1 . 0 나노미터 의 두께 를 가질 수 있 는 반면 , Pt 의 박막 은 0 . 1 내지 1 . 0 나노미터 의 두께 를 가질 수 있 다 . 또한 , Co / Pt 다층 ( 516 ) 은 본원 에서 설명 된 바 와 같이 다수 의 Co / Pt 층 들 을 포함 할 수 있 다 . 일 실시 예 에서 , Co / Pt 다층 ( 516 ) 은 위 에서 설명 된 두께 성질 들 을 갖 는 2 개 의 Co / Pt 다층 들 을 갖 는다 . 단계 ( 422 ) 에서 Co / Pt 다층 ( 516 ) 을 퇴적 한 후 , 본원 에서 설명 된 방법 은 단계 ( 424 ) 에서 코발트 층 ( 518 ) 을 퇴적 한다 . 일 실시 예 에서 , Co 층 ( 518 ) 은 0 . 6 나노미터 의 두께 를 갖 는 박막 이 고 , 다른 실시 예 들 에서 , Co 층 ( 518 ) 은 0 . 1 내지 1 . 0 나노미터 범위 의 두께 를 가질 수 있 다 . 함께 , Co 층 ( 514 ) , Co / Pt 층 ( 516 ) 및 Co 층 ( 518 ) 은 자기 구조물 을 형성 한다 . Co 층 ( 514 ) , Co / Pt 층 ( 516 ) 및 Co 층 ( 518 ) 의 결합 의 자기 방향 은 각각 의 층 의 평면 에 수직 으로 그리고 제 1 수직 합성 반강자성 층 ( 522 ) 의 자기 방향 에 대해 역 평행 으로 고정 된다 . Co 층 ( 514 ) , Co / Pt 층 ( 516 ) 및 Co 층 ( 518 ) 의 결합 의 자기 성질 들 은 , 제 2 수직 합성 반강자성 층 ( 526 ) 의 기준층 ( 532 ) 의 자기 성질 들 과 상호 작용 하 여 , 제 2 수직 합성 반강자성 층 ( 526 ) 의 각각 의 층 의 평면 에 또한 수직 이 고 ( 그러나 수 ( several ) 도 의 변동 들 은 수직 으로 간주 되 는 것 의 범위 내 에 있 음 ) 제 1 수직 합성 반강자성 층 ( 522 ) 의 자기 방향 에 역 평행 한 고정 된 자기 방향 을 갖 는 자기 벡터 를 생성 할 것 이 다 . 이 들 자기 벡터 들 은 도 7 에서 예시 되 며 , 여기 서 수직 합성 반강자성 층 ( 526 ) 은 제 1 수직 합성 반강자성 층 ( 522 ) 의 자기 방향 과 역 평행 한 고정 된 수직 자기 방향 을 갖 는다는 것 을 알 수 있 다 .